(57)【要約】  ポリエチレンを含む流動性に優れた樹脂組成物を用い、優れた膜品位及び剛性を保持し、透水量が多く濾過特性に優れたポリエチレン多孔質中空糸膜、並びに前記ポリエチレン多孔質中空糸膜を具備する浄水器用カートリッジ及び中空糸膜モジュールの提供を目的とする。中空糸膜の平均孔径が０．１〜０．５μｍであって、かつ、孔径分布が、前記平均孔径から±０．０５μｍの領域における孔径分布が全孔径分布の７０％以上であり、ＪＩＳ  Ｋ７２１０のコードＤに準拠して測定したメルトフローレートが０．１〜０．９ｇ／１０分、コードＧに準拠して測定したメルトフローレートが５０〜１００ｇ／１０分、その比ＦＲＲ（Ｇ／Ｄ）が５０〜１００、かつ密度が０．９６２〜０．９６８ｇ／ｃｍ３である、ポリエチレンを含む流動性に優れた樹脂組成物により形成されたポリエチレン多孔質中空糸膜。また、前記ポリエチレン多孔質中空糸膜を具備する浄水器用カートリッジ及び中空糸膜モジュール。
2012043672.tif 000002
【特許請求の範囲】
【請求項１】
平均孔径が０．１〜０．５μｍであって、かつ、孔径分布が、前記平均孔径から±０．０５μｍの領域における孔径分布が全孔径分布の７０％以上であるポリエチレン多孔質中空糸膜。
【請求項２】
下記（ａ）〜（ｄ）の要件を満たすポリエチレンを含む樹脂組成物により形成された請求項１に記載のポリエチレン多孔質中空糸膜。
（ａ）ＪＩＳ  Ｋ７２１０のコードＤに準拠して測定したメルトフローレート（ＭＦＲＤ）が０．１〜０．９ｇ／１０分である。
（ｂ）ＪＩＳ  Ｋ７２１０のコードＧに準拠して測定したメルトフローレート（ＭＦＲＧ）が５０〜１００ｇ／１０分である。
（ｃ）前記ＭＦＲＤと前記ＭＦＲＧとの比ＦＲＲ（Ｇ／Ｄ）（＝ＭＦＲＧ／ＭＦＲＤ）が５０〜１００である。
（ｄ）密度が０．９６２〜０．９６８ｇ／ｃｍ３である。
【請求項３】
前記ポリエチレンにおける質量平均分子量Ｍｗと数平均分子量Ｍｎの比率Ｍｗ／Ｍｎが８．０〜１２．０である、請求項１または２に記載のポリエチレン多孔質中空糸膜。
【請求項４】
前記ポリエチレンのＪＩＳ  Ｋ６７６０に準拠して測定した耐環境応力亀裂性が１０〜５０時間である、請求項１〜３のいずれか一項に記載のポリエチレン多孔質中空糸膜。
【請求項５】
前記ポリエチレンにおける分子量１０００以下の成分量が２．０質量％以下で、かつ分子量１００万以上の成分量が１．５〜３．０質量％である、請求項１〜３のいずれか一項に記載のポリエチレン多孔質中空糸膜。
【請求項６】
中空糸膜の内表面及び外表面が親水性共重合体で親水化処理された、請求項１〜５のいずれか一項に記載のポリエチレン多孔質中空糸膜。
【請求項７】
前記親水性共重合体が、エチレン−ビニルアルコール共重合体である、請求項６に記載のポリエチレン多孔質中空糸膜。
【請求項８】
請求項１〜７のいずれか一項に記載のポリエチレン多孔質中空糸膜を具備する、浄水器用カートリッジ。
【請求項９】
請求項１〜７のいずれか一項に記載のポリエチレン多孔質中空糸膜を具備する、中空糸膜モジュール。
【請求項１０】
平均流量孔径が０．１〜０．５μｍであって、かつ、開孔径ばらつきが１００％以下である請求項１〜７のいずれか一項に記載のポリエチレン多孔質中空糸膜。
【発明の詳細な説明】
【技術分野】
【０００１】
本発明は、ポリエチレン多孔質中空糸膜、並びに前記ポリエチレン多孔質中空糸膜を具備する浄水器用カートリッジ及び中空糸膜モジュールに関する。
本願は、２０１０年９月２９日に、日本に出願された特願２０１０−２１８０４３号に基づき優先権を主張し、その内容をここに援用する。
【背景技術】
【０００２】
ポリエチレン多孔質中空糸膜は、種々の物質の分離や選択透過、及び隔離材等として広く用いられている。ポリエチレン多孔質中空糸膜の製造方法としては、例えば、高密度ポリエチレンを、適切なドラフトをかけながら紡糸した後、熱処理と延伸を行うことにより多孔質化して多孔質中空糸膜を得る方法が知られている（特許文献１〜３）。
また、ポリエチレンとして、ＪＩＳ  Ｋ７２１０のコードＤに準拠して測定したメルトフローレート（ＭＦＲＤ）が０．１〜１ｇ／１０分の高密度ポリエチレンを用い、適切なドラフトをかけながら紡糸することで、液晶の配向性に優れる糸を得た後、熱処理と延伸を行う方法が知られている（特許文献４）。すなわち、特定の紡糸条件でポリエチレンを賦形した後に、アニール処理を施して、賦形物の膜壁内にラメラ積層結晶（スタックドラメラ）を形成させる。次いで、前記賦形物を延伸することで、スタックドラメラ間を剥離させるとともに、ラメラ積層結晶間を結ぶフィブリルを成長させた多孔質中空糸膜が得られる。前記中空糸膜は、前記のような特定の多孔質構造を有しているため、機械的強度に優れている。さらに、その製造過程で溶剤を使用しない点で優れている。【０００３】
前記のような均質構造を有する多孔質中空糸膜において、透水量を大きくするためには、多孔質中空糸膜の膜厚をより薄くすることが考えられる。しかし、膜厚を薄くすると、多孔質中空糸膜の機械的強度が不足し、特に空孔率を高めたときに充分な耐圧性を維持できない。また、逆に膜厚を大きくすると、多孔質中空糸膜の機械的強度は大きくなるが、透水量が少なくなる。【０００４】
機械的強度が高く透水量の多い多孔質中空糸膜を得るには、膜材料であるポリエチレンの材料強度及び剛性を向上させることが考えられる。しかし、剛性を向上させるためにポリエチレンの高分子量成分の割合を高めると、ＭＦＲＤが低くなるため、溶融紡糸時の紡糸速度が低くなる等、成形性が低下する。一方、優れた成形性を得るために低分子量成分の割合を高めると、特に耐圧性を維持するために膜厚を厚くする必要が生じ、充分な濾過特性を維持できない。
【先行技術文献】
【特許文献】
【０００５】
【特許文献１】特開昭５２−１３７０２６号公報
【特許文献２】特開昭５７−６６１１４号公報
【特許文献３】特公昭６３−４２００６号公報
【特許文献４】特開平６−２７７４７５号公報
【発明の概要】
【発明が解決しようとする課題】
【０００６】
本発明は、成形性に優れた樹脂組成物により形成され、優れた剛性を保持し、透水量が多く濾過特性に優れたポリエチレン多孔質中空糸膜、並びに前記ポリエチレン多孔質中空糸膜を具備する浄水器用カートリッジ及び中空糸膜モジュールの提供を目的とする。
【課題を解決するための手段】
【０００７】
本発明は、前記課題を解決するために以下の構成を採用した。
［１］平均孔径が０．１〜０．５μｍであって、かつ、孔径分布が、前記平均孔径から±０．０５μｍの領域における孔径分布が全孔径分布の７０％以上であるポリエチレン多孔質中空糸膜。
［２］下記（ａ）〜（ｄ）の要件を満たすポリエチレンを含む樹脂組成物により形成された［１］に記載のポリエチレン多孔質中空糸膜。
（ａ）ＪＩＳ  Ｋ７２１０のコードＤに準拠して測定したメルトフローレート（ＭＦＲＤ）が０．１〜０．９ｇ／１０分である。
（ｂ）ＪＩＳ  Ｋ７２１０のコードＧに準拠して測定したメルトフローレート（ＭＦＲＧ）が５０〜１００ｇ／１０分である。
（ｃ）前記ＭＦＲＤと前記ＭＦＲＧとの比ＦＲＲ（Ｇ／Ｄ）（＝ＭＦＲＧ／ＭＦＲＤ）が５０〜１００である。
（ｄ）密度が０．９６２〜０．９６８ｇ／ｃｍ３である。
［３］前記ポリエチレンにおける質量平均分子量Ｍｗと数平均分子量Ｍｎの比率Ｍｗ／Ｍｎが８．０〜１２．０である、前記［１］又は［２］に記載のポリエチレン多孔質中空糸膜。
［４］前記ポリエチレンのＪＩＳ  Ｋ６７６０に準拠して測定した耐環境応力亀裂性が１０〜５０時間である、前記［１］〜［３］のいずれか一項に記載のポリエチレン多孔質中空糸膜。
［５］前記ポリエチレンにおける分子量１０００以下の成分量が２．０質量％以下で、かつ分子量１００万以上の成分量が１．５〜３．０質量％である、前記［１］〜［３］のいずれか一項に記載のポリエチレン多孔質中空糸膜。
［６］中空糸膜の内表面及び外表面が親水性共重合体で親水化処理された、前記［１］〜［５］のいずれか一項に記載のポリエチレン多孔質中空糸膜。
［７］前記親水性共重合体が、エチレン−ビニルアルコール共重合体である、前記［６］に記載のポリエチレン多孔質中空糸膜。
［８］前記［１］〜［７］のいずれか一項に記載のポリエチレン多孔質中空糸膜を具備する、浄水器用カートリッジ。
［９］前記［１］〜［７］のいずれか一項に記載のポリエチレン多孔質中空糸膜を具備する、中空糸膜モジュール。
［１０］平均流量孔径が０．１〜０．５μｍであって、かつ、開孔径ばらつきが１００％以下である［１］〜［７］のいずれか一項に記載のポリエチレン多孔質中空糸膜。
【発明の効果】
【０００８】
本発明のポリエチレン多孔質中空糸膜は、成形性に優れた樹脂組成物により形成されており、優れた剛性を保持し、透水量が多く濾過特性に優れている。
また、本発明は、前記ポリエチレン多孔質中空糸膜を具備する浄水器用カートリッジ及び中空糸膜モジュールを提供する。
【図面の簡単な説明】
【０００９】
【図１】本発明のポリエチレン多孔質中空糸膜の孔径分布
【発明を実施するための形態】
【００１０】
＜ポリエチレン多孔質中空糸膜＞
本発明のポリエチレン多孔質中空糸膜（以下、「本中空糸膜」という。）は、下記（ａ）〜（ｄ）の要件を満たすポリエチレンを含む樹脂組成物（以下、「本樹脂組成物」という。）により形成された多孔質中空糸膜である。
（ａ）ＪＩＳ  Ｋ７２１０のコードＤ（測定温度：１９０℃、荷重：２．１６ｋｇ）に準拠して測定したメルトフローレート（以下、「ＭＦＲＤ」という。）が０．１〜０．９ｇ／１０分である。
（ｂ）ＪＩＳ  Ｋ７２１０のコードＧ（測定温度：１９０℃、荷重：２１．６ｋｇ）に準拠して測定したメルトフローレート（以下、「ＭＦＲＧ」という。）が５０〜１００ｇ／１０分である。
（ｃ）前記ＭＦＲＤと前記ＭＦＲＧとの比ＦＲＲ（Ｇ／Ｄ）（＝ＭＦＲＧ／ＭＦＲＤ）が５０〜１００である。
（ｄ）密度が０．９６２〜０．９６８ｇ／ｃｍ３である。
【００１１】
ポリエチレンのＭＦＲＤが０．１ｇ／１０分以上であれば、溶融粘性が大きすぎず、結晶の配向性を向上させることが可能な成形範囲が大きくなる。また、浄水器等の小型化が要求される分野にも適用できる。ポリエチレンのＭＦＲＤが０．９ｇ／１０分以下であれば、溶融粘性が小さすぎず、ドラフト比を上げていくことで、結晶の配向性が向上する。そのため、製造時の延伸により充分に多孔質化した本中空糸膜が得られる。また、剛性が向上し、薄膜化及び高空孔率化して透過性能を向上させることできる。
【００１２】
ポリエチレンのＭＦＲＧが５０ｇ／１０分以上であれば、優れた高速成形性が得られる。ポリエチレンのＭＦＲＧが１００ｇ／１０分以下であれば、良好な耐環境応力亀裂性（以下、「ＥＳＣＲ」という。）が得られる。ここで、高速成形性とは、同一条件において、押出機の負荷を低くして、吐出速度をどこまで上げられるか、及び押出機の負荷が同一となる範囲で、成形温度をどこまで下げられるか、を判断することにより評価する特性である。
ポリエチレンのＭＦＲＧは、６０〜９０ｇ／１０分が好ましい。
【００１３】
ポリエチレンのＭＦＲＧとＭＦＲＤとの比ＦＲＲ（Ｇ／Ｄ）は、一般的に分子量分布と相関があり、分子量分布が広くなるほど大きくなる傾向にある。
ポリエチレンのＦＲＲ（Ｇ／Ｄ）が５０以上であれば、成形時の押出機の負荷が高くなりすぎず、高速成形性に優れる。また、優れた耐ストレスクラック性も得られる。ポリエチレンのＦＲＲ（Ｇ／Ｄ）が１００以下であれば、衝撃強度が高い本中空糸膜が得られる。ポリエチレンのＦＲＲ（Ｇ／Ｄ）は、６０〜８０が好ましい。
中空糸膜を溶融延伸法により製膜する場合、結晶配向性を高める点から、紡糸は通常の押出成形よりも低温で行うことが多い。この条件は押出機に負荷のかかりやすい条件であるので、分子の流動性を向上させる必要がある。ＦＲＲ（Ｇ／Ｄ）が前記範囲内であれば、分子の流動を向上させつつ、結晶の配向を良好にできる。そのため、膜孔径の均一性が高くなるだけでなく、空孔率が高くなる。
【００１４】
ポリエチレンの密度が０．９６２ｇ／ｃｍ２以上であれば、低結晶成分の量が少なく、空孔率が高まり、充分な透過性能が得られる。ポリエチレンの密度が０．９６８ｇ／ｃｍ３以下であれば、２０時間以上のＥＳＣＲが維持される。
密度は、ＪＩＳ  Ｋ７１１２（ＡＳＴＭ  Ｄ１５０５）に準拠した方法により測定される。
【００１５】
ポリエチレンの質量平均分子量（以下、「Ｍｗ」という。）と数平均分子量（以下、「Ｍｎ」という。）との比率Ｍｗ／Ｍｎは、８．０〜１２．０が好ましい。Ｍｗ／Ｍｎが８．０以上であれば、高分子量成分の量が多くなることで、ＥＳＣＲが向上する。Ｍｗ／Ｍｎが１２．０以下であれば、ワックスのような低分子量成分が少なくなり、浄水器、上水道等の飲料水用途において水中に前記低分子量成分が溶け出すことを抑制しやすい。また、分子量分布が狭くなることで、本中空糸膜の剛性が向上する。
【００１６】
ポリエチレンの比率Ｍｗ／Ｍｎは、高温ゲルパーミエーションクロマトグラフィー（以下、「高温ＧＰＣ」という。）による測定から算出される。高温ＧＰＣとは、試料を加熱して溶解させた状態で測定を行うＧＰＣをいう。比率Ｍｗ／Ｍｎは、高温ＧＰＣによる測定において、標準試料としてポリスチレンを用いて作成した検量線を用いて算出される。
測定装置としては、商品名「１５０−ＧＰＣ」、「Ａｌｌｉａｎｃｅ  ＧＰＣＶ  ２０００」（以上、Ｗａｔｅｒｓ社製）等が挙げられる。
【００１７】
ポリエチレンにおける分子量１０００以下の成分量（以下、「ＦＬ」という。）は、ポリエチレンを構成する全共重合体１００質量％に対して、０．１〜２．０質量％が好ましく、０．２〜１．０がより好ましく、０．３〜０．７が特に好ましい。ＦＬは、ポリエチレンの成分のうち、いわゆる低分子量成分である。０．１質量％以上であれば柔軟性の向上に寄与し、２．０質量％以下であれば、臭気が問題とならず、食品用途等への適用にも好適である。
【００１８】
ポリエチレンにおける分子量１００万以上の成分量（以下、「ＦＨ」という。）は、ポリエチレンを構成する全共重合体１００質量％に対して、１．５〜３．０質量％が好ましく、２．０〜３．０がより好ましく、２．５〜３．０が特に好ましい。ＦＨが１．５質量％以上であれば、高分子量成分の量が多くなるため、耐ストレスクラック性、ＥＳＣＲ等の長期特性が向上する。ＦＨが３質量％以下であれば、成形時に充分な流動性が得られやすいため、未溶融のゲルが生じにくく、延伸時に意に反した非多孔化部を生じにくい。
ＦＬ及びＦＨは、前述した比率Ｍｗ／Ｍｎと同様の高温ＧＰＣから求められる。すなわち、高温ＧＰＣによる測定で得られた分子量分布のチャートにおいて、分子量分布全体の面積に対する、分子量１０００以下の部分の面積の割合からＦＬが求められる。同様に、分子量分布全体の面積に対する、分子量１００万以上の部分の面積の割合からＦＨが求められる。
【００１９】
ポリエチレンのＥＳＣＲ（耐環境応力亀裂性）は、１０〜５０時間が好ましく、１５〜４０時間がより好ましく、１５〜３０時間が特に好ましい。ＥＳＣＲが１０時間以上であれば、応力がかかっても割れにくい本中空糸膜が得られる。また、製造時に結晶成分間に亀裂を生じさせるようにして多孔質化（延伸）を行う際、本中空糸膜の破断が起こりにくい。ＥＳＣＲが５０時間以下であれば、密度が向上し、また結晶性も向上するため、開孔性が向上して良好な細孔が形成される。
ポリエチレンのＥＳＣＲは、ＪＩＳ  Ｋ６７６０に準拠した定ひずみ環境応力亀裂試験により測定される。ＥＳＣＲは、環境応力による亀裂が発生する確率が５０％となる時間である。
【００２０】
本樹脂組成物に含まれるポリエチレンとしては、特に開孔性等の点から、短分岐鎖の少ないポリエチレンが好ましい。ポリエチレンのＭＦＲＤ、ＭＦＲＧ、及び分子量は、例えば、ポリエチレンの製造時に水素等の分子量調節剤を用いることにより調節できる。
ポリエチレンの市販品としては、例えば、商品名「Ｈ６６７０Ｂ」、「Ｈ６４３０ＢＭ」（以上、ＳＣＧ  Ｃｈｅｍｉｃａｌ社製）が挙げられる。
【００２１】
本樹脂組成物は、ポリエチレンを主成分とする組成物が好ましい。ポリエチレンを主成分とする組成物とは、ポリエチレンの含有量が５０質量％以上の組成物である。ポリエチレンを主成分とする組成物におけるポリエチレンの含有量は、本樹脂組成物１００質量％に対して、８０質量％以上が好ましく、９０質量％以上がより好ましく、１００質量％が特に好ましい。
【００２２】
本樹脂組成物に含まれるポリエチレン以外の他の重合体成分としては、例えば、ポリプロピレン等の他のオレフィン系単量体等が挙げられる。
本樹脂組成物がポリエチレン以外の他の重合体成分を含む場合は、それらを含む全重合体におけるＭＦＲＤ、ＭＦＲＧ、ＦＲＲ（Ｇ／Ｄ）、密度、Ｍｗ／Ｍｎ、ＥＳＣＲ、ＦＬ及びＦＨが、前記範囲内となるようにすることが好ましい。
【００２３】
また、本樹脂組成物には、本発明の効果を損なわない範囲で添加剤、充填剤等が少量添加されていてもよい。
添加剤としては、酸化防止剤、滑剤、結晶化速度を高めて成形性を向上させる核剤等が挙げられる。
酸化防止剤としては、例えば、商品名「ＩＲＧＡＮＯＸ１０７６」、「ＩＲＧＡＮＯＸ１０１０」（以上、チバスペシャリティーケミカルズ社製）等のヒンダードフェノール系酸化防止剤等が挙げられる。
滑剤としては、例えば、ステアリン酸カルシウム、ステアリン酸マグネシウムが挙げられる。滑剤の添加量は、８００ｐｐｍ以下が好ましく、６００ｐｐｍ以下がより好ましく、３００ｐｐｍ以下がさらに好ましい。
核剤としては、酸化チタン等の顔料が挙げられる。
また、添加剤としては、帯電防止剤、光安定剤、紫外線吸収剤、防曇剤、有機過酸化物等も挙げられる。
【００２４】
充填剤としては、例えば、タルク、シリカ、カーボン、マイカ、炭酸カルシウム、炭酸マグネシウム、木粉等が挙げられる。また、必要に応じて、酸化チタン、有機顔料をマスターバッチで添加してもよい。
【００２５】
本中空糸膜は、単一の膜により形成された中空糸膜であってもよく、複数の膜が積層した複合膜により形成された複合中空糸膜であってもよい。
本中空糸膜の太さは特に限定されないが、中空糸膜外径が１００〜２０００μｍであることが好ましい。中空糸膜外径が１００μｍ以上であれば、中空糸膜モジュール等の製造時に中空糸膜間の隙間を充分に取りやすく、中空糸膜間にポッティング用樹脂を侵入させやすくなる。中空糸膜外径が２０００μｍ以下であれば、多数本の中空糸膜を用いた中空糸膜モジュール等を製造したときにも、モジュール全体のサイズを小さくできる。これにより、ポッティング加工部の容積も小さくなるので、ポッティング加工時のポッティング用樹脂の収縮による寸法精度の低下を抑制しやすい。
【００２６】
本中空糸膜の空孔率は、本中空糸膜全体１００体積％に対して、３０〜８０体積％が好ましい。空孔率が３０体積％以上であれば、透水量が多くなりやすく、優れた濾過特性が得られやすい。空孔率が８０体積％以下であれば、耐圧性等の機械的強度が向上する。
本中空糸膜の細孔の大きさは、特に限定されず、充分な濾過特性と機械的強度が満足される大きさであればよい。
【００２７】
本中空糸膜は、膜表面（内面及び外面）が、親水性重合体で親水化処理されていることが好ましい。
前記親水性共重合体は、エチレンを２０モル％以上、親水性モノマーを１０モル％以上含む単量体混合物を共重合して得た共重合体である。前記親水性共重合体は、ランダム共重合体、ブロック共重合体、グラフト共重合体等のいずれのタイプの共重合体であってもよい。
親水性共重合体に占めるエチレンの含量量が２０モル％以上であれば、親水性共重合体の本中空糸膜に対する親和性が高くなり、親水性共重合体を充分に被覆できる。そのため、本中空糸膜の膜表面を充分に親水化できる。
【００２８】
親水性モノマーとしては、例えば、ビニルアルコール、（メタ）アクリル酸及びその塩、ヒドロキシエチル（メタ）アクリレート、ポリエチレングリコール（メタ）アクリル酸エステル、ビニルピロリドン、アクリルアミド等のビニル化合物が挙げられる。なかでも、ビニルアルコールが特に好ましい。
親水性モノマーは、１種のみを使用してもよく、２種以上を併用してもよい。
【００２９】
親水性共重合体は、エチレン及び親水性モノマー以外の第３成分を含んでいてもよい。
第３成分としては、例えば、酢酸ビニル、（メタ）アクリル酸エステル、ビニルアルコール脂肪酸エステル、ビニルアルコールのフォルマール化物若しくはブチラール化物等が挙げられる。
【００３０】
親水性共重合体の被覆量は、本中空糸膜１００質量％に対して、３〜３０質量％が好ましく、７〜１５質量％がより好ましい。親水性共重合体の被覆量が３質量％以上であれば、本中空糸膜の水との親和性が向上し、透水量が向上する。親水性共重合体の被覆量が３０質量％以下であれば、親水性共重合体により本中空糸膜の細孔の閉塞等が起こることを抑制しやすく、透水量が向上する。
【００３１】
中空糸膜の孔径分布においては、分布が狭いことが好ましい。具体的には平均孔径±０．０５μmの範囲が７０％以上であると、分画性能がシャープになるだけでなく、透水量に寄与しない極微小孔径の存在比率が低下するので膜全体の濾過抵抗を下げる効果があり結果として透水性能が向上する。
また、平均孔径±０．０５μmの範囲が細孔径分布全体の７０％未満、つまり極微小孔径の割合が、全体の１５％以上になることで、膜全体の濾過抵抗が増大することで透水量が低下する。
【００３２】
（製造方法）
本中空糸膜は、例えば、下記紡糸工程、延伸工程及び恒久親水化工程を有する方法により製造できる。
紡糸工程：本樹脂組成物を紡糸して、未延伸の中空糸膜前駆体を得る工程。
延伸工程：中空糸膜前駆体を延伸し、多孔質化して多孔質中空糸膜を得る工程。
恒久親水化工程：多孔質中空糸膜の膜表面に恒久親水性を付与する工程。
【００３３】
紡糸工程：
例えば、円環状の複数の吐出口が同心円状に配置された複合ノズル口金を用い、前記ノズル口金から本樹脂組成物を押し出し、押出速度と巻取速度を適宜調節しつつ未延伸状態で冷却固化する。これにより、未延伸の中空糸膜前駆体が得られる。
本樹脂組成物の吐出温度は、ポリエチレン等の使用する重合体の融点以上であり、前記融点より１０〜１００℃高いことが好ましい。吐出物は１０〜４０℃の雰囲気中において引取速度０．１〜３ｍ／秒で引き取ることが好ましい。
【００３４】
延伸工程：
溶融紡糸して得た未延伸の中空糸膜前駆体は、延伸前に前記融点以下で定長熱処理（アニール処理）する。
定長熱処理は、１０５〜１２０℃で、８〜１６時間行うことが好しい。温度が１０５℃以上であれば、品質の良好な本中空糸膜が得られやすい。温度が１２０℃以下であれば、充分な伸度が得られやすく、延伸時の安定性が向上し、高倍率での延伸が容易になる。また、処理時間が８時間以上であれば、品質の良好な本中空糸膜が得られやすい。
【００３５】
延伸は、冷延伸に引続き熱延伸を行う２段延伸、又は冷延伸に引続き、熱延伸を２段以上の多段に分割して行う多段延伸が好ましい。さらに、前記延伸により得られた多孔質中空糸膜の寸法安定性を得るため、前記多孔質中空糸膜を定長下、又は、４０％以下の範囲内で少し弛緩させた状態で熱セットを行う。
延伸は、低速延伸が好ましい。
冷延伸は、比較的低い温度下で膜の構造破壊を起させ、ミクロなクラッキングを発生させる工程である。冷延伸の温度は、０℃から、用いる重合体の融点より５０℃以上低い温度までの範囲内（例えば、本樹脂組成物中の重合体がポリエチレンのみの場合は０〜８０℃。）の比較的低温下で行うことが好ましい。前記範囲を超える温度下で冷延伸を行うと、ミクロなクラッキングの発生が減少し、細孔が減少するおそれがある。
【００３６】
熱延伸は、冷延伸で発生させたミクロなクラッキングを拡大させ、細孔を形成する工程である。熱延伸は、比較的高温下で行うことが好ましいが、用いる重合体の融点を超えない温度で行う。
熱延伸倍率としては、目的とする孔径により適宜選定すればよく、工程安定性の点から、延伸前の中空糸膜前駆体の長さに対して３〜７倍とすることが好ましい。
熱延伸は、２段以上の多段延伸とすることが好ましい。多段延伸とすることで、延伸時に糸径が細くなりすぎることを抑制しつつ細孔を形成することが容易になる。
また、熱延伸は低速で行うことが好ましい。低速延伸であれば、延伸時に糸径が細くなりすぎることを抑制しつつ細孔を形成することが容易になる。
熱セットを効果的に行うためには、熱セット温度は延伸温度以上、融点温度以下であることが好ましい。
【００３７】
恒久親水化工程：
親水性共重合体を被覆する方法としては、例えば、前記親水性共重合体を溶剤に溶解した溶液（以下、「共重合体溶液」という。）中に、本中空糸膜を浸漬した後、乾燥する方法が挙げられる。共重合体溶液に本中空糸膜を浸漬する方法としては、同じ濃度の共重合体溶液に２回以上浸漬処理を行う方法であってもよく、濃度の異なる溶液を用いて浸漬を２回以上行う方法であってもよい。
【００３８】
溶剤としては、水混和性有機溶剤が好ましい。
水混和性有機溶剤としては、例えば、メタノール、エタノール、Ｎ−プロパノール、イソプロピルアルコール等のアルコール類、ジメチルスルホキシド、ジメチルホルムアミド等が挙げられる。これら溶剤は、１種のみを使用してもよく、２種以上を併用してもよい。また、これら溶剤は、親水性共重合体の溶解性が向上する点から、水との混合液とすることが好ましい。
また、親水性共重合体を被覆した本中空糸膜を乾燥する際に、溶剤の蒸気含有雰囲気を作りやすい点、すなわち、溶剤の蒸気圧の低さ、人体に対する低毒性の点から、沸点が１００℃未満のアルコール類（例えば、メタノール、エタノール、イロプロピルアルコール等。）と、水の混合系溶剤を用いることが特に好ましい。
【００３９】
水混和性有機溶剤と水との混合割合は、本中空糸膜の透水量を低下させず、親水性共重合体の溶解性を低下させすぎない範囲であればよい。具体的には、用いる親水性共重合体の種類によっても異なるが、有機溶剤としてエタノールを用いる場合、エタノール／水の割合は、９０／１０〜３０／７０（体積％）が好ましい。
【００４０】
共重合体溶液中の親水性共重合体の含有量は、溶剤と親水性共重合体の合計１００質量％に対して、０．１〜１０質量％が好ましく、０．５〜５質量％がより好ましい。親水性共重合体の含有量が０．１質量％以上であれば、本中空糸膜に親水性共重合体を均一に被覆することが容易になる。親水性共重合体の含有量が１０質量％以下であれば、共重合体溶液の粘度が大きくなりすぎることを抑制しやすく、本中空糸膜の細孔が親水性共重合体で閉塞されることを抑制しやすい。
【００４１】
浸漬処理を行う際の共重合体溶液の温度は、高い程その粘度が低下し、本中空糸膜への溶液の浸透性が向上するために好ましい。また、浸漬処理を安定して行える点から、共重合体溶液の沸点以下であることが好ましい。
浸漬処理時間は、浸漬する本中空糸膜の膜厚、孔径、空孔率により異なるが、数秒〜数分の範囲とすることが好ましい。
【００４２】
共重合体溶液に浸漬した後に本中空糸膜を乾燥処理する前には、有機溶剤の蒸気が３体積％以上含まれ、温度が室温から前記溶剤の沸点以下の範囲にある雰囲気下に、本中空糸膜を少なくとも３０秒間以上滞在させるセッティング処理を行う。
前記処理の目的は、（１）本中空糸膜を構成するミクロフィブリルとスタックドラメラとの結節部の表面に、親水性共重合体の皮膜を形成することにより細孔の閉塞を防止すること、（２）ミクロフィブリルを結束させてスリット状の細孔を大孔径化して楕円状の細孔を形成し、透水量の増大を図ると共に、処理水との親和性を高めること、である。
【００４３】
セッティング処理後の本中空糸膜の乾燥処理としては、真空乾燥、熱風乾燥等の公知の乾燥方法が挙げられる。
乾燥温度は、本中空糸膜が熱によって変形しない温度範囲であればよい。例えば、ポリエチレンからなる本中空糸膜の場合、乾燥温度は、１２０℃以下が好ましく、４０〜７０℃が特に好ましい。
【００４４】
なお、本中空糸膜の製造方法は、前述の方法には限定されない。例えば、恒久親水化工程を行わない方法であってもよい。
【００４５】
＜浄水器用カートリッジ＞
本発明の浄水器用カートリッジは、前述した本中空糸膜を具備するモジュールである。本発明の浄水器用カートリッジは、本中空糸膜を用いる以外は、公知の浄水器用カートリッジと同様の形態が用いられる。
例えば、蛇口直結型浄水器用のカートリッジ、ピッチャー型浄水器用カットリッジ、流し台上に設置して用いる据置型浄水器用カートリッジ、流し台下の収納スペース内に設置しているアンダーシンク型浄水器用カートリッジが挙げられる。
【００４６】
＜中空糸膜モジュール＞
本発明の中空糸膜モジュールは、前述した本中空糸膜を具備するモジュールである。本発明の中空糸膜モジュールは、本中空糸膜を用いる以外は、公知の中空糸膜モジュールと同様の形態が用いられる。
例えば、本中空糸膜を数百本束ねて筒状のハウジングに挿入し、それら本複合中空糸膜を封止材（ポッティング用樹脂）で封止した公知の形態の中空糸膜モジュールが挙げられる。
【実施例】
【００４７】
以下、実施例及び比較例を示して本発明を詳細に説明する。ただし、本発明は以下の記載によっては限定されない。
（メルトフローレート（ＭＦＲ））
ポリエチレンのＭＦＲについては、ＪＩＳ  Ｋ７２１０のコードＤ（測定温度：１９０℃、荷重：２．１６ｋｇ）に準拠してＭＦＲＤ（単位：ｇ／１０分）を測定し、さらにＪＩＳ  Ｋ７２１０のコードＧ（測定温度：１９０℃、荷重：２１．６ｋｇ）に準拠してＭＦＲＧ（単位：ｇ／１０分）を測定した。
また、それらの測定結果から、ＦＲＲ（Ｇ／Ｄ）（＝ＭＦＲＧ／ＭＦＲＤ）を求めた。【００４８】
（密度）
ポリエチレンの密度（単位：ｋｇ／ｍ３）は、ＪＩＳ  Ｋ７１１２に準拠して測定した。【００４９】
（比率Ｍｗ／Ｍｎ）
ポリエチレンの比率Ｍｗ／Ｍｎは、下記条件のＧＰＣ（高温ＧＰＣ）による測定で得られたキャリブレーションカーブから、Ｍｗ及びＭｎをそれぞれ求めて算出した。キャリブレーションカーブは、ポリスチレンの標準試料を測定し、ポリエチレン換算定数（０．４８）を使用し、３次で算出した。カラムは、下記カラム３本を順に直列に接続して用いた。
測定条件：
測定装置    ：「１５０−ＧＰＣ」（Ｗａｔｅｒｓ社製）
カラム      ：「Ｓｈｏｄｅｘ  ＧＰＣ  ＡＴ−８０７／Ｓ」（昭和電工社製）（１本）、「Ｔｏｓｏｈ  ＴＳＫ−ＧＥＬ  ＧＭＨ６−ＨＴ」（東ソー社製）（２本）
溶媒      ：１，２，４−トリクロロベンゼン
カラム温度  ：１４０℃
試料濃度    ：０．０５質量％（インジェクション量：５００μＬ）
流量        ：１．０ｍＬ／分
試料溶解温度：１６０℃
試料溶解時間：２．５時間【００５０】
また、ポリエチレンについては、前記高温ＧＰＣで測定した分子量分布のチャートにおいて、ショルダーピークが見られた場合、ガウス分布で近似して、低分子量成分、高分子量成分等の各成分のＭｗ及びＭｎ、並びにそれらの成分の配合率を算出した。【００５１】
（ＦＬ、ＦＨ）
ポリエチレンの分子量１０００以下の成分量（ＦＬ）（単位：質量％）と、分子量１００万以上の成分量（ＦＨ）（単位：質量％）は、下記条件の高温ＧＰＣにより分子量分布を測定して算出した。すなわち、下記条件の高温ＧＰＣによる測定で得られた分子量分布のチャートにおいて、分子量分布全体の面積に対する、分子量１０００以下の部分の面積の割合、又は分子量１００万以上の部分の面積の割合を求め、ＦＬ及びＦＨを算出した。カラムは、下記カラム３本を順に直列に接続して用いた。
測定条件：
測定装置    ：「Ａｌｌｉａｎｃｅ  ＧＰＣＶ  ２０００」（Ｗａｔｅｒｓ社製）
カラム      ：「ＡＴ−８０７Ｓ」（昭和電工社製）（１本）、「ＧＭＨＨＲ−Ｈ（Ｓ）ＨＴ」（東ソー社製）（２本）
溶媒        ：１，２，４−トリクロロベンゼン
カラム温度  ：１４０℃
試料濃度    ：２０ｍｇ／溶媒１０ｍＬ
流量        ：１．０ｍＬ／分
試料溶解温度：１４０℃
試料溶解時間：１時間【００５２】
（ＥＳＣＲ）
ポリエチレンのＥＳＣＲ（耐環境応力亀裂性、単位：時間）は、ＪＩＳ  Ｋ６７６０に準拠した定ひずみ環境応力亀裂試験により測定した。試験液としては、商品名「イゲパルＣＯ−６３０」（ローディア日華社製）の１０質量％水溶液を使用した。環境応力による亀裂が発生する確率が５０％となる時間を計測し、ＥＳＣＲの値とした。【００５３】
（親水性共重合体の被覆量）
下記式により親水性共重合体の被覆量Ｗ（単位：質量％）を算出した。
Ｗ＝（Ｘ−Ｙ）／Ｙ×１００
ただし、式中、Ｘは親水化処理後の乾燥膜質量（単位：ｇ）であり、Ｙは処理前の中空糸膜の乾燥質量（単位：ｇ）である。【００５４】
（透水量）
得られた中空糸膜の透水量（単位：ｍ３／ｍ２・時間・ＭＰａ）は、前記中空糸膜をＵ字型に束ねて中空糸膜の端部をウレタン樹脂で固め、有効膜面積７０〜９０ｃｍ２の中空糸膜モジュールを作製し、差圧０．１ＭＰａでイオン交換水を濾過し、そのときの透水量を測定した。【００５５】
（バブルポイント、空孔率、孔径分布）
得られた中空糸膜をＵ字型に束ねて中空糸膜の端部をウレタン樹脂で固め、有効膜面積約５０ｍ２の中空糸膜モジュールを作製し、前記中空糸膜モジュールを、中空糸膜の部分が完全に浸るように濃度９５％以上のエタノール中に浸漬した。中空糸膜の多孔質内部がエタノールで充分に濡れるように、中空糸膜内部からエタノールを１００ｍＬ以上吸引した後、浸漬状態のままで中空糸膜内部に窒素を送り込み、１０秒毎に１ｋＰａきざみで空気圧を昇圧した。気泡が中空糸膜のほぼ全表面から発生し、気泡発生箇所の間隔が１ｍｍ以内になった時の窒素圧力をバブルポイント（Ｂ．Ｐ．）とした。なお、バブルポイントＰ（圧力）と平均孔径の関係は下記式で表されるとおりである。
Ｐ＝２σｃｏｓθ／ｒ
ただし、式中、σはエタノールの表面張力、θはエタノールと中空糸膜の接触角、ｒは平均細孔半径である。
また、空孔率（単位：体積％）は、水銀ポロシメーター２２１型（カルロエルバ社製）を用いて測定した。
中空糸膜の孔径分布および平均孔径は、バブルポイント法(ＡＳＴＭ  Ｆ３１６−８６)に基づくＰＭＩ社製パームポロシメーターＰＭＩ社製パームポロメーターＣＦＰ−１２００ＡＥ（多孔質材料自動細孔径分布測定システム）によりフッ素系界面活性剤フロリナートＦＣ−７２（スリーエム社製）を測定溶媒として測定を実施した。
ポリエチレン多孔質中空糸膜の孔径（μｍ）と細孔径分布に占める割合（％）を図１に示した。さらに測定した細孔径分布から最も流量に影響を与える平均孔径±０．０５μｍの範囲を積算により算出した。【００５６】
(平均流量孔径)
平均流量孔径は、ＡＳＴＭ  Ｆ３１６−８６に準じて、ＰＭＩ社製パームポロメーターＣＦＰ−１２００ＡＥ（多孔質材料自動細孔径分布測定システム）で測定を行った。
（開孔径ばらつき）
開孔径ばらつきは、ＡＳＴＭ  Ｆ３１６−８６に準じて、ＰＭＩ社製パームポロメーターＣＦＰ−１２００ＡＥ（多孔質材料自動細孔径分布測定システム）で測定を行い、累積流量を１００％とした時の、流量が５％となる開孔径を最大孔径、９５％の時を最小孔径とし、以下の式で計算し求めた。
開孔径ばらつき（％）＝［（５％最大孔径−９５％最小孔径）／平均流量孔径］×１００【００５７】
［実施例１］
樹脂組成物として、チーグラー型触媒を用いて３段連続重合法により製造した高密度ポリエチレン（商品名「Ｈ６６７０Ｂ」、ＳＣＧ  Ｃｈｅｍｉｃａｌ社製、密度０．９６６ｇ／ｃｍ３、ＭＦＲＤ：０．７ｇ／１０分、ＭＦＲＧ：５４ｇ／１０分、ＦＲＲ（Ｇ／Ｄ）＝７７、ＦＬ：０．３８質量％、ＦＨ：２．６４質量％、Ｍｗ／Ｍｎ＝８．８、ＥＳＣＲ：２０時間）を用いた。
また、前記高密度ポリエチレンについて、高温ＧＰＣで測定した分子量分布のチャートをガウス分布で近似した３成分は、以下の通りであった。前記チャートは、分子量１００万付近、及び分子量５０００付近にそれぞれ１箇所ずつのショルダーピークを有していた。
１）Ｍｎ：１．９９×１０４  Ｍｗ：１．０９×１０５  配合率：８８％
２）Ｍｎ：２．７６×１０３  Ｍｗ：５．２５×１０３  配合率：６％
３）Ｍｎ：７．５２×１０５  Ｍｗ：９．７４×１０５  配合率：６％【００５８】
紡糸工程：
前記樹脂組成物を用いて、円環状の吐出口が同心円状に配置された中空糸製造用ノズルを用いて、吐出温度１７０℃、巻取速度７０ｍ／分にて溶融紡糸を行った。さらにノズルから吐出された糸の周囲に、温度２０℃、風速０．５ｍ／秒の冷却風を均一に流しながら前記糸を巻取り、未延伸の複合中空糸膜前駆体を得た。【００５９】
延伸工程：
得られた未延伸の複合中空糸膜前駆体をボビンに巻いたまま、１１５℃の空気中に１６時間置いてアニール処理した。前記アニール処理後の複合中空糸膜前駆体を、３０℃に保たれたローラ間で１．５倍に冷延伸し、引き続いて１１７℃に加熱された加熱炉中で最大延伸量が６．０倍になるようにローラ間で熱延伸し、さらに１１８℃に加熱した加熱炉中で２０％の緩和を行うことで、巻取り時の総延伸倍率（未延伸の複合中空糸膜前駆体に対する倍率）を５倍とすることでポリエチレン多孔質中空糸膜を得た。【００６０】
恒久親水化工程：
次に、エチレン含有量３２モル％のエチレン−ビニルアルコール共重合体（商品名「ソアノールＤＣ３２０３」、日本合成化学社製）を、７０℃のエタノール／水＝４０／６０（体積％）混合溶液に１．５質量％溶解し、共重合体溶液を調製した。前記共重合体溶液中に、前記中空糸膜を３０秒間浸漬した後、前記中空糸膜を引き上げ、ガイドにより前記中空糸膜表面に過剰に付着した共重合体溶液の一部を絞り落とした。引き続き、エタノール蒸気濃度４０体積％、６０℃の雰囲気中に、中空糸膜を立上げ角度９０°で立上げ、８０秒間滞在させて、中空糸膜の細孔内表面にも親水化重合体を均一に付着させた。その後、７０℃の熱風にて乾燥して溶剤を除去した。乾燥後のエチレン−ビニルアルコール共重合体の付着率は、中空糸膜１００質量％に対して１０．５質量％であった。
得られたポリエチレン多孔質中空糸膜を走査型電子顕微鏡にて観察したところ、前記ポリエチレン多孔質中空糸膜の内外表面及び微孔内表面は、エチレン−ビニルアルコール共重合体の薄膜で均一に覆われていた。
また、膜の孔径を示すバブルポイントは１２２ｋＰａであった。空孔率は７３．５体積％であった。
ＰＭＩ社製パームポロシメーターによりフッ素系界面活性剤フロリナートＦＣ−７２（スリーエム社製）を測定溶媒として測定を行うと、平均孔径０．３１２３μｍ、平均孔径±０．０５μｍの孔径範囲の全孔径分布に占める割合が８５．５％を示すような孔径分布がシャープな膜であった。【００６１】
［実施例２］
樹脂組成物として、チーグラー型触媒を用いて３段連続重合法により製造された高密度ポリエチレン（商品名「Ｈ６４３０ＢＭ」、ＳＣＧ  Ｃｈｅｍｉｃａｌ社製、密度：０．９６６ｇ／ｃｍ３、ＭＦＲＤ：０．４ｇ／１０分、ＭＦＲＧ：３０ｇ／１０分、ＦＲＲ（Ｇ／Ｄ）＝７５、ＦＬ：０．６６質量％、ＦＨ：３．００質量％、Ｍｗ／Ｍｎ＝１２、ＥＳＣＲ：２５時間）を用いた。
また、前記高密度ポリエチレンについて、高温ＧＰＣで測定した分子量分布のチャートをガウス分布で近似した３成分は、以下の通りであった。前記チャートは、分子量１００万付近、及び分子量５０００付近にそれぞれ１箇所ずつのショルダーピークを有していた。
１）Ｍｎ：２．８１×１０３  Ｍｗ：６．５７×１０３  配合率：９％
２）Ｍｎ：２．２４×１０４  Ｍｗ：１．１５×１０５  配合率：８４％
３）Ｍｎ：４．６８×１０５  Ｍｗ：９．４０×１０５  配合率：７％【００６２】
前記樹脂組成物を用い、溶融紡糸における巻取速度を４０ｍ／分とした以外は、実施例１と同様にしてポリエチレン多孔質中空糸膜中空糸膜を得た。また、実施例１と同様の恒久親水化工程を行った。エチレン−ビニルアルコール共重合体の付着率は、中空糸膜１００質量％に対して１０．５質量％であった。
得られたポリエチレン多孔質中空糸膜を走査型電子顕微鏡にて観察したところ、前記ポリエチレン多孔質中空糸膜の内外表面及び微孔内表面はエチレン−ビニルアルコール共重合体の薄膜で均一に覆われていた。
また、膜の孔径を示すバブルポイントは１２７ｋＰａであった。空孔率は７３．８体積％であった。
ＰＭＩ社製パームポロシメーターによりフッ素系界面活性剤フロリナートＦＣ−７２（スリーエム社製）を測定溶媒として測定を行うと、平均孔径０．３１５５μｍ、平均孔径±０．０５μｍの孔径範囲の全孔径分布に占める割合が８７．３％を示すような孔径分布がシャープな膜であった。【００６３】
［比較例１］
樹脂組成物として、チーグラー型触媒を用いたスラリー重合法により製造した高密度ポリエチレン（商品名「ＨＹ５４０」、日本ポリエチレン社製、密度０．９６０ｇ／ｃｍ３、ＭＦＲＤ：１．０ｇ／１０分、ＭＦＲＧ：４５ｇ／１０分、ＦＲＲ（Ｇ／Ｄ）＝４５、ＦＬ：０．３７質量％、ＦＨ：１．０７質量％、Ｍｎ：１．８×１０４、Ｍｗ：１．１８×１０５、Ｍｗ／Ｍｎ＝６．６、ＥＳＣＲ：１００時間）を用いた。
前記高密度ポリエチレンについて、高温ＧＰＣで測定した分子量分布には、分子量１００万付近にショルダーピーク等は見られなかった。【００６４】
紡糸工程：
前記樹脂組成物を用い、吐出温度を１８０℃とした以外は、実施例１と同様に溶融紡糸して、未延伸の複合中空糸膜前駆体を得た。
延伸工程：
得られた未延伸の複合中空糸膜前駆体をボビンに巻いたまま、１１５℃の空気中に１６時間置いてアニール処理した。前記アニール処理後の中空糸膜を、３０℃に保たれたローラ間で１．５倍に冷延伸し、引き続いて１１７℃に加熱された加熱炉中で最大延伸量が６．０倍になるようにローラ間で熱延伸し、さらに１１８℃に加熱した加熱炉中で定長緩和をすることで、巻取り時の総延伸倍率（未延伸の複合中空糸膜前駆体に対する倍率）を６倍とすることでポリエチレン多孔質中空糸膜中空糸膜を得た。
恒久親水化工程：
実施例１と同様にして恒久親水化処理を行った。【００６５】
得られたポリエチレン多孔質中空糸膜を走査型電子顕微鏡にて観察したところ、前記ポリエチレン多孔質中空糸膜の内外表面及び微孔内表面は、エチレン−ビニルアルコール共重合体の薄膜で均一に覆われていた。
膜の孔径を示すバブルポイントは１３２ｋＰａであった。空孔率は７１．３体積％であった。
ＰＭＩ社製パームポロシメーターによりフッ素系界面活性剤フロリナートＦＣ−７２（スリーエム社製）を測定溶媒として測定を行うと、平均孔径０．３８１３μｍ、平均孔径±０．０５μｍの孔径範囲の全孔径分布に占める割合が５８％を示すように実施例に比べ孔径分布が広い膜となっていた。
各例で得られたポリエチレン多孔質中空糸膜について、透水量を評価した結果を表１に示す。【００６６】
【表１】
2012043672.tif 000003
【００６７】
表１に示すように、本発明のポリエチレン多孔質中空糸膜である実施例１及び２では、透水量が多く、濾過特性に優れていた。また、用いた樹脂組成物は充分な流動性を有しており、成形性も優れていた。また、成形性を高めるために低分子量成分の量を増加させていないため、優れた剛性も維持されている。
また、実施例２のポリエチレン多孔質中空糸膜は、実施例１のポリエチレン多孔質中空糸膜に比べて空孔率が高くなっており、透水量が多く、濾過特性に優れていた。【００６８】
一方、密度が低すぎるポリエチレンを用いた比較例１のポリエチレン多孔質中空糸膜は、透水量が著しく低く、濾過特性が劣っていた。【００６９】
本発明のポリエチレン多孔質中空糸膜である実施例１では、平均孔径が０．３１２３であって、前記平均孔径±０．０５μｍの孔径範囲の全孔径分布に占める割合が８５．５％と高い結果を示した。また、本発明のポリエチレン多孔質中空糸膜である実施例２では、平均孔径が０．３１５５であって、前記平均孔径±０．０５μｍの孔径範囲の全孔径分布に占める割合が８７．３％と高い結果を示した。
一方、密度が低すぎるポリエチレンを用いた比較例１では、ポリエチレン多孔質中空糸膜の平均孔径は０．３８１３ではあったが、前記平均孔径±０．０５μｍの孔径範囲の全孔径分布に占める割合は、５８．０％と低かった。
【産業上の利用可能性】
【００７０】
本発明のポリエチレン多孔質中空糸膜は、濾過特性及び膜強度に優れているため、多種多様な被処理液の濾過に好適に使用できる。
【図１】
2012043672.tif 000004
【国際調査報告】
2012043672.tif 000005
2012043672.tif 000006
2012043672.tif 000007
2012043672.tif 000008